(57)【要約】【課題】導電性シリコーンゴムで細密な電極パターン形状を加工することが可能な導電性シリコーンゴム製電極パターンの作製方法、この導電性シリコーンゴム製電極パターンを絶縁性シリコーンゴムの内部に埋設してなる伸縮性を有するオールシリコーンゴム製静電チャック及びその製造方法を提供する。【解決手段】導電性シリコーンゴム組成物をシート化して工程フィルムと積層してから導電性シリコーンゴム組成物のシートを硬化し、工程フィルムはカットせずに導電性シリコーンゴムシートのみを電極パターン形状にカットしてから余分な導電性シリコーンゴムシートを工程フィルムから剥離して除去することを特徴とする導電性シリコーンゴム製電極パターンの作製方法。【選択図】図１
2015079863.tif 000002
【特許請求の範囲】
【請求項１】
導電性シリコーンゴム組成物をシート化して工程フィルムと積層してから導電性シリコーンゴム組成物のシートを硬化し、工程フィルムはカットせずに導電性シリコーンゴムシートのみを電極パターン形状にカットしてから余分な導電性シリコーンゴムシートを工程フィルムから剥離して除去することを特徴とする導電性シリコーンゴム製電極パターンの作製方法。
【請求項２】
カッティングプロッターにより導電性シリコーンゴムシートを電極パターン形状にカットすることを特徴とする請求項１記載の導電性シリコーンゴム製電極パターンの作製方法。
【請求項３】
工程フィルムが、耐熱性及び柔軟性を有する樹脂フィルムであることを特徴とする請求項１又は２記載の導電性シリコーンゴム製電極パターンの作製方法。
【請求項４】
工程フィルムをサンドブラスト加工し、粗面化した面に導電性シリコーンゴム組成物のシートを積層することを特徴とする請求項１〜３のいずれか１項に記載の導電性シリコーンゴム製電極パターンの作製方法。
【請求項５】
導電性シリコーンゴムが、カーボンブラックを配合してなる導電性シリコーンゴム組成物の硬化物であり、その体積抵抗率が０．００１〜１Ω・ｍの範囲であることを特徴とする請求項１〜４のいずれか１項に記載の導電性シリコーンゴム製電極パターンの作製方法。
【請求項６】
導電性シリコーンゴムシートの厚さが０．０３〜２．０ｍｍの範囲であることを特徴とする請求項１〜５のいずれか１項に記載の導電性シリコーンゴム製電極パターンの作製方法。
【請求項７】
請求項１〜６のいずれか１項に記載の方法により得られた導電性シリコーンゴム製電極パターンが絶縁性シリコーンゴムの内部に埋設されてなり、伸縮性を有することを特徴とするオールシリコーンゴム製静電チャック。
【請求項８】
請求項１〜６のいずれか１項に記載の方法により得られた導電性シリコーンゴム製電極パターンの工程フィルムと反対の面上に、絶縁性シリコーンゴム組成物を積層してから該絶縁性シリコーンゴム組成物を硬化して一体化し、更に工程フィルムを剥離し、剥離面の導電性シリコーンゴム製電極パターン上に絶縁性シリコーンゴム組成物を積層してから絶縁性シリコーンゴム組成物を硬化して一体化することを特徴とするオールシリコーンゴム製静電チャックの製造方法。
【発明の詳細な説明】
【技術分野】
【０００１】
本発明は、導電性シリコーンゴムシートを電極パターン形状に加工する方法であり、特に複雑な電極パターン形状を精密に加工することが可能な導電性シリコーンゴム製電極パターンの作製方法に関する。また、この導電性シリコーンゴム製電極パターンを絶縁性シリコーンゴムの内部に埋設してなる伸縮性を有するオールシリコーンゴム製静電チャック及びその製造方法に関する。
【背景技術】
【０００２】
通常のフレキシブルプリント基板は、絶縁性フィルムと銅箔の積層品の銅箔面にレジストを形成してからレジストのない銅箔をエッチングにより除去することで電極パターンを作製する。また、メンブレン配線板は絶縁性フィルムに導体としてカーボンペーストや銀ペースト等の導電性インクを塗布することで電極パターンを作製する。これらは絶縁性フィルムと銅箔あるいは導電性インク製の電極パターンとの一体品であり、曲げることのできる柔軟性はあるが、伸縮性はほとんど得られない。
【０００３】
また、半導体集積回路の製造工程におけるウエハの真空中での保持には、クーロン力方式又はジャンセン・ラーベック力方式のウエハチャック、いわゆる静電チャックが用いられている。静電チャックは絶縁体層の内部に電極パターンを埋没させた構造であり、絶縁体層としては、ポリイミド等の有機樹脂、窒化アルミニウム、アルミナ、窒化ホウ素、窒化ケイ素等のセラミックス、シリコーンゴム等のゴム弾性体を用い、電極パターンとしては、銅、アルミニウム等の金属箔、カーボンペーストや銀ペースト等の導電性インクを用いている。
【０００４】
静電チャックの電極パターンや電子回路素子の電磁波シールド用導電層に導電性ゴムを用いることがいくつか提案されている。
特開昭５９−１８８１３５号公報（特許文献１）には、金属よりも大きな抵抗を有する第１電極と第２電極間に電位差を生じさせ、半導体基板を吸着し表面処理を行う方法が提案されており、電極として金属粉末入りの導電性シリコーンゴムが例示されている。
特開昭６３−１９４３４５号公報（特許文献２）には、絶縁膜上に適宜の間隔があけられた導電性樹脂材料が配置された静電チャックが提案されており、導電性樹脂材料として導電ゴムや導電プラスチック等が例示されている。
特開平１−１６４０９９号公報（特許文献３）には、電気絶縁層上にスクリーン印刷で導電性シリコーンゴムの導電層を積層する放熱シールドシートが提案されている。
特開２０００−３２６１７０号公報（特許文献４）には、高熱伝導性シリコーンゴム硬化物内部に電極として機能する導電性シリコーンゴムが埋没されてなる、ウエハ裏面を支える支持突起と組み合せて使用される垂直方向に弾性変形が可能な静電チャックが提案されている。
特許文献３は、導電性シリコーンゴム製の電極パターンをスクリーン印刷で作製しているが、それ以外の特許文献では具体的な電極パターンの作製方法は記載されていない。
【０００５】
通常の静電チャックは、導電性あるいは半導電性のウエハ等の基板をクーロン力やジャンセン・ラーベック力により吸着するものであり、双極構造の電極パターンは比較的単純な形状で吸着力が充分に発現する。一方、絶縁性のガラスや樹脂製の基板を吸着する場合、グラディエント力を発生させる必要がある。グラディエント力は静電チャック表面上の電界を不均一にすることで発現する力であり、電極パターンをより細密にして電極の幅と電極間の距離をなるべく小さくする必要がある。しかし、導電性シリコーンゴムは柔らかく、伸びが大きいので、細密な電極パターンに加工することが非常に難しい。
【先行技術文献】
【特許文献】
【０００６】
【特許文献１】特開昭５９−１８８１３５号公報
【特許文献２】特開昭６３−１９４３４５号公報
【特許文献３】特開平１−１６４０９９号公報
【特許文献４】特開２０００−３２６１７０号公報
【発明の概要】
【発明が解決しようとする課題】
【０００７】
本発明は、上記事情に鑑みなされたもので、導電性シリコーンゴムで細密な電極パターン形状を加工することが可能な導電性シリコーンゴム製電極パターンの作製方法、この導電性シリコーンゴム製電極パターンを絶縁性シリコーンゴムの内部に埋設してなる伸縮性を有するオールシリコーンゴム製静電チャック及びその製造方法を提供することを目的とする。
【課題を解決するための手段】
【０００８】
本発明者らは、上記目的を達成するために鋭意検討を重ねた結果、導電性シリコーンゴムを細密な電極パターンに加工する方法として、導電性シリコーンゴム組成物をシート化して工程フィルムに積層してから導電性シリコーンゴム組成物のシートを硬化した後、工程フィルムはカットせずに導電性シリコーンゴムシートのみを電極パターン形状にカットしてから余分な導電性シリコーンゴムシートを工程フィルムから剥離して除去することにより導電性シリコーンゴム製電極パターンを作製する方法が有効であることを知見した。更に、この双極構造の電極パターンを絶縁性シリコーンゴムの内部に埋設させたオールシリコーンゴム製静電チャックは、伸縮性があり、電極パターンの電極間に電圧を印加することにより吸着力が発現し、各種基板を吸着することができることを知見し、本発明をなすに至った。
【０００９】
従って、本発明は、下記の導電性シリコーンゴム製電極パターンの作製方法並びにオールシリコーンゴム製静電チャック及びその製造方法を提供する。
〔１〕
導電性シリコーンゴム組成物をシート化して工程フィルムと積層してから導電性シリコーンゴム組成物のシートを硬化し、工程フィルムはカットせずに導電性シリコーンゴムシートのみを電極パターン形状にカットしてから余分な導電性シリコーンゴムシートを工程フィルムから剥離して除去することを特徴とする導電性シリコーンゴム製電極パターンの作製方法。
〔２〕
カッティングプロッターにより導電性シリコーンゴムシートを電極パターン形状にカットすることを特徴とする〔１〕記載の導電性シリコーンゴム製電極パターンの作製方法。
〔３〕
工程フィルムが、耐熱性及び柔軟性を有する樹脂フィルムであることを特徴とする〔１〕又は〔２〕記載の導電性シリコーンゴム製電極パターンの作製方法。
〔４〕
工程フィルムをサンドブラスト加工し、粗面化した面に導電性シリコーンゴム組成物のシートを積層することを特徴とする〔１〕〜〔３〕のいずれかに記載の導電性シリコーンゴム製電極パターンの作製方法。
〔５〕
導電性シリコーンゴムが、カーボンブラックを配合してなる導電性シリコーンゴム組成物の硬化物であり、その体積抵抗率が０．００１〜１Ω・ｍの範囲であることを特徴とする〔１〕〜〔４〕のいずれかに記載の導電性シリコーンゴム製電極パターンの作製方法。
〔６〕
導電性シリコーンゴムシートの厚さが０．０３〜２．０ｍｍの範囲であることを特徴とする〔１〕〜〔５〕のいずれかに記載の導電性シリコーンゴム製電極パターンの作製方法。
〔７〕
〔１〕〜〔６〕のいずれかに記載の方法により得られた導電性シリコーンゴム製電極パターンが絶縁性シリコーンゴムの内部に埋設されてなり、伸縮性を有することを特徴とするオールシリコーンゴム製静電チャック。
〔８〕
〔１〕〜〔６〕のいずれかに記載の方法により得られた導電性シリコーンゴム製電極パターンの工程フィルムと反対の面上に、絶縁性シリコーンゴム組成物を積層してから該絶縁性シリコーンゴム組成物を硬化して一体化し、更に工程フィルムを剥離し、剥離面の導電性シリコーンゴム製電極パターン上に絶縁性シリコーンゴム組成物を積層してから絶縁性シリコーンゴム組成物を硬化して一体化することを特徴とするオールシリコーンゴム製静電チャックの製造方法。
【発明の効果】
【００１０】
本発明の導電性シリコーンゴム製電極パターンの作製方法によれば、柔らかく伸びが大きい加工の難しい導電性シリコーンゴムシートを用いて細密な電極パターンを作製することができる。その電極パターンを埋設させたオールシリコーンゴム製静電チャックは、伸縮性があり、クーロン力やジャンセン・ラーベック力により導電性あるいは半導電性の基板を吸着でき、更に細密な電極パターンにして表面の電界を不均一にすれば、グラディエント力により絶縁性の基板を吸着することができる。また、カーボンブラック配合の導電性シリコーンゴム製電極パターンを埋設させた静電チャックは、伸張した状態でも吸着力を維持することができる。
【図面の簡単な説明】
【００１１】
【図１】実施例１、３、比較例１、２の双極構造の櫛刃電極パターン形状を示した図である。
【図２】実施例２の双極構造の櫛刃電極パターン形状を示した図である。
【発明を実施するための形態】
【００１２】
以下、本発明を詳細に説明する。なお、本発明において「体積抵抗率」は、日本ゴム協会標準規格ＳＲＩＳ  ２３０１に規定された試験方法により測定された値である。
【００１３】
本発明の導電性シリコーンゴム製電極パターンの作製方法は、未硬化の導電性シリコーンゴム組成物をシート化して工程フィルムと積層してから導電性シリコーンゴム組成物のシートを硬化し、工程フィルムはカットせずに導電性シリコーンゴムシートのみを電極パターン形状にカットしてから余分な導電性シリコーンゴムシートを工程フィルムから剥離して除去することを特徴とするものである。
【００１４】
本発明に用いる導電性シリコーンゴム組成物としては一般的なものでよく、例えば、（Ａ）主剤（ベースポリマー）であるオルガノポリシロキサンに、（Ｂ）導電性フィラー、及び（Ｃ）硬化剤を配合した導電性シリコーンゴム組成物を用いることができる。
【００１５】
ここで、（Ａ）オルガノポリシロキサンとしては、下記平均組成式（１）で示されるものが挙げられる。
Ｒ1nＳｉＯ(4-n)/2                    （１）
（式中、Ｒ1は非置換又は置換の一価炭化水素基であり、ｎは１．９５〜２．０５の正数である。）
【００１６】
上記式（１）中、Ｒ1は非置換又は置換の、好ましくは炭素数１〜１０、より好ましくは炭素数１〜８の一価炭化水素基であり、具体的には、メチル基、エチル基、プロピル基等のアルキル基、シクロペンチル基、シクロヘキシル基等のシクロアルキル基、ビニル基、アリル基等のアルケニル基、フェニル基、トリル基等のアリール基など、あるいはこれらの水素原子が部分的に塩素原子、フッ素原子などのハロゲン原子で置換されたハロゲン化炭化水素基等が例示される。
ｎは１．９５〜２．０５の正数である。
【００１７】
また、このオルガノポリシロキサンは、１分子中に少なくとも２個のケイ素原子に結合するアルケニル基を有することが好ましく、Ｒ1の内０．００１〜５モル％、特に０．０１〜１モル％のアルケニル基を含有することが好ましい。
【００１８】
オルガノポリシロキサンとして、具体的には、主鎖がジメチルシロキサン単位の繰り返しからなるもの、又はこの主鎖を構成するジメチルシロキサン単位の繰り返しからなるジメチルポリシロキサン構造の一部にビニル基、フェニル基、トリフルオロプロピル基などを導入したもので、分子鎖末端がトリオルガノシロキシ基又は水酸基で封鎖された直鎖状構造のものが好ましい。このトリオルガノシロキシ基としては、トリメチルシロキシ基、ジメチルビニルシロキシ基、トリビニルシロキシ基などが例示される。
【００１９】
なお、このオルガノポリシロキサンの平均重合度は２００以上１２，０００以下、特に３００〜１０，０００で、回転粘度計による測定で２５℃における粘度が０．３Ｐａ・ｓ以上のものが好ましく、平均重合度が２００未満では硬化後の機械的強度が劣り、脆くなってしまう場合がある。なお、本発明において、重合度は、トルエンを展開溶媒としたゲルパーミエーションクトマトグラフィ（ＧＰＣ）分析におけるポリスチレン換算の重量平均重合度として求めることができる。
【００２０】
（Ｂ）導電性フィラーとしては、アセチレンブラック、ファーネスブラック等のカーボンブラックや、銀、銅、ニッケル等の金属粉、それらの金属をガラス粉やセラミック粉に被覆したフィラー等を挙げることができる。導電性シリコーンゴムを伸張すると導電性フィラー同士の接触が離れ、抵抗が上昇するおそれがある。特に、金属粉は粒径が大きいので伸張による抵抗上昇が顕著に見られる。カーボンブラックは粒径が小さく、ストラクチャー構造が発達しており、伸張による抵抗上昇が小さいため、本発明の導電性シリコーンゴム組成物に配合する導電性フィラーとして適している。
【００２１】
カーボンブラックを使用する場合の配合量としては、上記オルガノポリシロキサン１００質量部に対して１０〜１００質量部、特に２０〜８０質量部の範囲で使用することが好ましい。カーボンブラックの配合量が１０質量部未満では導電性が不充分となる場合があり、また１００質量部を超えると配合が困難になるうえ成形加工性が非常に悪くなる場合がある。
また、カーボンブラック以外の導電性フィラーの配合量は、上記オルガノポリシロキサン１００質量部に対して１００〜１，５００質量部、特に２００〜１，０００質量部の範囲で使用することが好ましい。
【００２２】
カーボンブラックを配合した導電性シリコーンゴムの体積抵抗率は、０．００１〜１Ω・ｍ、特に０．００５〜０．１Ω・ｍの範囲であることが好ましい。体積抵抗率を０．００１Ω・ｍ未満の低抵抗にするにはカーボンブラックの高充填では達成が困難となる場合があり、体積抵抗率１Ω・ｍを超えると電流が流れにくくなり、電極として使用できなくなる場合がある。
また、カーボンブラック以外の導電性フィラーを配合した導電性シリコーンゴムの体積抵抗率は、安定した抵抗を維持する点から１×１０-7〜１×１０-3Ω・ｍ、特に１×１０-6〜１×１０-4Ω・ｍの範囲であることが好ましい。
【００２３】
導電性シリコーンゴム組成物の（Ｃ）硬化剤としては、通常シリコーンゴムの硬化に使用されている従来公知の硬化剤の中から適宜選択することができる。即ち、本発明に用いる導電性シリコーンゴム組成物の硬化タイプとしては、有機過酸化物硬化型（ラジカル反応硬化型）、付加反応硬化型等のいずれのものであってもよい。
【００２４】
有機過酸化物硬化型シリコーンゴム組成物の場合には、公知のラジカル反応による架橋に使用される有機過酸化物、例えば、ジ−ｔ−ブチルパーオキサイド、２，５−ジメチル−２，５−ジ（ｔ−ブチルパーオキシ）ヘキサン、ジクミルパーオキサイドなどの有機過酸化物を上記主剤であるオルガノポリシロキサン１００質量部に対して０．１〜１０質量部、特に０．２〜５質量部配合したものが使用される。
【００２５】
また、付加反応硬化型シリコーンゴム組成物の場合は、付加反応硬化剤として、ケイ素原子に結合した水素原子（ＳｉＨ基）を１分子中に２個以上、特に３〜２００個含有するオルガノハイドロジェンポリシロキサン及び白金族金属系触媒を使用することができる。なお、この場合、主剤であるオルガノポリシロキサンは、アルケニル基を有するものを使用する。
【００２６】
付加反応硬化剤について更に詳述すると、上記オルガノハイドロジェンポリシロキサンとしては、トリス（ジメチルハイドロジェンシロキシ）メチルシラン、トリス（ジメチルハイドロジェンシロキシ）フェニルシラン、１，１，３，３−テトラメチルジシロキサン、１，３，５，７−テトラメチルシクロテトラシロキサン、メチルハイドロジェンシクロポリシロキサン、メチルハイドロジェンシロキサン・ジメチルシロキサン環状共重合体、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、（ＣＨ3）2ＨＳｉＯ1/2単位とＳｉＯ4/2単位とからなる共重合体、（ＣＨ3）2ＨＳｉＯ1/2単位とＳｉＯ4/2単位と（Ｃ6Ｈ5）ＳｉＯ3/2単位とからなる共重合体等や、これらの例示化合物において、メチル基の一部又は全部をエチル基、プロピル基等の他のアルキル基、フェニル基等のアリール基、３，３，３−トリフルオロプロピル基等のハロゲン置換アルキル基などで置換したもの等が挙げられる。
【００２７】
このオルガノハイドロジェンポリシロキサンの分子構造は、直鎖状、環状、分岐状、三次元網状構造のいずれであってもよいが、１分子中のケイ素原子の数、即ち重合度は２〜１，０００、好ましくは３〜５００、特に好ましくは３〜３００程度のものを使用することができる。
このオルガノハイドロジェンポリシロキサンの配合量は、上記主剤であるオルガノポリシロキサンのアルケニル基１モルに対してオルガノハイドロジェンポリシロキサンのＳｉＨ基が０．５〜５モル、特に１〜３モルとなる量であることが好ましい。
【００２８】
また、白金族金属系触媒としては、白金黒、塩化第二白金、塩化白金酸と一価アルコールとの反応物、塩化白金酸とオレフィン類との錯体、白金ビスアセトアセテート等が例示できる。なお、この白金族金属系触媒の配合量は触媒量とすることができ、通常、上記主剤であるオルガノポリシロキサンとオルガノハイドロジェンポリシロキサンの合計質量に対し、白金族金属量に換算して０．５〜１，０００ｐｐｍ、特に１〜５００ｐｐｍの範囲で使用することが好ましい。
【００２９】
導電性シリコーンゴム組成物には、更に必要に応じて、反応制御剤、補強性シリカ、耐熱性向上剤、難燃性向上剤やフッ素系の離型剤などを本発明の目的を損なわない範囲で添加してもよい。
【００３０】
導電性シリコーンゴム組成物には、更に粘度を下げるため有機溶剤を配合することができる。有機溶剤として、具体的には、シリコーンゴムの溶解性が高いトルエン、キシレン等の芳香族炭化水素やｎ−ヘキサン等の脂肪族炭化水素あるいはこれらの混合物等が挙げられる。
【００３１】
導電性シリコーンゴム組成物の配合方法としては、上記成分を二本ロール、ニーダー、バンバリーミキサー、プラネタリーミキサー等の混合機を用いて混練りすればよいが、一般的には硬化剤だけを使用する直前に添加することが好ましい。
【００３２】
本発明に用いる工程フィルムとしては、耐熱性及び柔軟性を有する樹脂フィルムを用いることができ、このような樹脂フィルムとして、具体的には、ポリエチレンテレフタレート（ＰＥＴ）、ポリブチレンテレフタレート（ＰＢＴ）、ポリカーボネート（ＰＣ）、ポリエーテルイミド（ＰＥＩ）、ポリエチレンナフタレート（ＰＥＮ）、ポリ４−メチルペンテン−１（ＰＭＰ）、ポリエチレンサルファイド（ＰＰＳ）、ポリイミド（ＰＩ）、ポリエーテルエーテルケトン（ＰＥＥＫ）、フッ素樹脂（ＰＴＦＥ、ＦＥＰ、ＰＦＡ）等から特性に応じて種々選択できる。これらの中では、価格が比較的安く、色々な厚さのフィルムを入手しやすいポリエチレンテレフタレート（ＰＥＴ）が適している。
【００３３】
工程フィルムの厚さは、１０〜３００μｍの範囲であることが好ましく、より好ましくは２５〜２００μｍの範囲である。工程フィルムの厚さが１０μｍ未満では、フィルムの強度が不足して未硬化の導電性シリコーンゴム組成物を積層する際にシワが入るおそれや、硬化した導電性シリコーンゴムシートのみを電極パターン形状にカットする際に工程フィルムが一緒に切れるおそれがあり、３００μｍを超えると工程フィルムの柔軟性がなくなり成形が難しくなる場合がある。
【００３４】
また、工程フィルムの導電性シリコーンゴム組成物シートを積層する面をサンドブラスト加工して粗面化すると、導電性シリコーンゴム組成物のシートが工程フィルムに積層しやすくなる。更に、電極パターンカット後の導電性シリコーンゴムシートが工程フィルムから剥離しにくくなり、これを用いて静電チャックを製造する際に、絶縁性シリコーンゴム組成物と積層する工程で電極パターンが崩れる等の成形不良の発生を抑えることができる。
【００３５】
次に、導電性シリコーンゴム製電極パターンの作製方法について説明する。
硬化剤まで配合した導電性シリコーンゴム組成物を二本ロールやカレンダーロールを用いて一定の厚さのシートに分出ししてから工程フィルムのブラスト面に積層する。更に、薄くゴムを分出しするには、導電性シリコーンゴム組成物を有機溶剤に溶解・希釈したコーティング液を工程フィルム上に所定の厚さにコーティングしてから有機溶剤を揮発させる。また、液状の導電性シリコーンゴム組成物の場合は、工程フィルム上に所定量吐出してから枠体を設置し、プレス成形機等で加圧して厚さを均一にする。
【００３６】
工程フィルムに積層した導電性シリコーンゴム組成物シートは、加熱炉や熱プレス成形機により所定の温度まで加熱して熱硬化させる。付加反応硬化剤は室温でも時間をかければ硬化するが、熱をかけることにより成形サイクルを上げることができる。加熱する場合は、温度８０〜２５０℃、特に１００〜２００℃で、時間３０秒〜２０分間、特に１〜１０分間とすることが好ましい。この際、工程フィルムに耐熱性がないと、工程フィルムの変形や切断が発生するおそれがある。
【００３７】
ここで、導電性シリコーンゴムシート厚さは０．０３〜２．０ｍｍ、特に０．１〜１．０ｍｍの範囲であることが好ましい。厚さ０．０３ｍｍ未満では導電性シリコーンゴムシート自体の強度が不足して、電極パターン形状にカット後の余分な導電性シリコーンゴムを工程フィルムから剥離しにくくなり、厚さ２．０ｍｍを超えると細密な電極パターンにカットするのが難しくなる。
【００３８】
導電性シリコーンゴム組成物シートを硬化後、工程フィルムはカットせずに導電性シリコーンゴムシートのみを電極パターン形状にカットする。この際、電極パターン形状にカットするには、カッティングプロッターや抜型を用いることができる。
【００３９】
カッティングプロッターは、装置的にはペン式のプロッターとほぼ同じであるが、ペンの代わりに鋭利なナイフを取り付けてあり、導電性シリコーンゴムシートを任意の形状にカットすることができる。ＣＡＤデータ等から複雑な電極パターン形状を短時間で作製でき、装置の導入には費用がかかるが、抜型のように電極パターン形状ごとに型を作製する必要がない。ナイフの刃先の長さを調整することで導電性シリコーンゴムシートのみをカットすることができる。
【００４０】
抜型には、トムソン型あるいはビク型と呼ばれるベニヤ板や樹脂板に鋼製の刃を埋め込んだ型と、ピナクル型と呼ばれる金属をエッチングすることで刃（腐食刃）を形成し、刃先をシャープニング加工した型がある。トムソン型は速く作製でき比較的安価であり、ピナクル型は抜き精度に優れている。抜型で導電性シリコーンゴムシートを電極パターン形状に打抜く際、打抜き機の加圧力を調整することで導電性シリコーンゴムシートのみをカットすることができる。
【００４１】
抜型は非常に細密な形状で刃を形成することが難しいので、細密な電極パターンを作製するには、カッティングプロッターを用いる方法が適している。
【００４２】
工程フィルム上の電極パターンにカットした導電性シリコーンゴムシートの余分な箇所を工程フィルムから剥離して除去することで、導電性シリコーンゴム製電極パターンを作製することができる。
【００４３】
次に、得られた導電性シリコーンゴム製電極パターンと絶縁性シリコーンゴムからなるオールシリコーンゴム製静電チャックについて説明する。
オールシリコーンゴム製静電チャックは、工程フィルム上の導電性シリコーンゴム製電極パターンに絶縁性シリコーンゴム組成物を積層してから該絶縁性シリコーンゴム組成物を硬化して一体化し、更に工程フィルムを剥離し、剥離面の導電性シリコーンゴム製電極パターン上に絶縁性シリコーンゴム組成物を積層してから該絶縁性シリコーンゴム組成物を硬化して一体化することにより得ることができる。
【００４４】
ここで、本発明に用いる絶縁性シリコーンゴム組成物としては、（ａ）主剤（ベースポリマー）であるオルガノポリシロキサンに、（ｂ）補強性シリカやシリコーン樹脂質共重合体等の補強性充填剤、及び（ｃ）硬化剤を配合した組成物を用いることができる。
【００４５】
（ａ）オルガノポリシロキサンとしては、上記導電性シリコーンゴム組成物の（Ａ）成分において例示した平均組成式（１）のオルガノポリシロキサンを用いることができる。
【００４６】
本発明に用いる補強性充填剤は、機械的強度と絶縁性に優れたシリコーンゴムを得るために配合されるものであり、ＢＥＴ法比表面積が５０ｍ2／ｇ以上、特に１００〜４００ｍ2／ｇである補強性シリカが好ましい。この補強性シリカとしては、煙霧質シリカ（乾式シリカ）、沈降シリカ（湿式シリカ）等が例示される。また、補強性シリカの表面をオルガノポリシロキサン、オルガノシラザン、クロロシラン、アルコキシシラン等で疎水化処理を行ってもよい。
【００４７】
この補強性シリカの添加量は、特に制限されるものではないが、オルガノポリシロキサン１００質量部に対して５質量部未満では充分な補強効果が得られないおそれがあり、１００質量部より多くすると成形加工性が悪くなる場合があるので、５〜１００質量部の範囲であることが好ましく、より好ましくは２０〜８０質量部の範囲である。
【００４８】
絶縁性シリコーンゴム組成物には、補強性充填剤として、補強性シリカの代わりにシリコーン樹脂質共重合体を配合してもよい。また補強性シリカとシリコーン樹脂質共重合体とを併用してもよい。
シリコーン樹脂質共重合体は、Ｒ23ＳｉＯ1/2単位及びＳｉＯ2単位を主成分とする。ここで、Ｒ2は非置換又は置換の、好ましくは炭素数１〜１０、より好ましくは炭素数１〜８の一価炭化水素基であり、具体的には、メチル基、エチル基、プロピル基等のアルキル基、シクロペンチル基、シクロヘキシル基等のシクロアルキル基、ビニル基、アリル基等のアルケニル基、フェニル基、トリル基等のアリール基など、あるいはこれらの水素原子が部分的に塩素原子、フッ素原子などのハロゲン原子で置換されたハロゲン化炭化水素基等が例示される。
【００４９】
シリコーン樹脂質共重合体は、Ｒ23ＳｉＯ1/2単位とＳｉＯ2単位のみからなるものであってもよく、また必要に応じてＲ22ＳｉＯ2/2単位やＲ2ＳｉＯ3/2単位を全シリコーン樹脂質共重合体に対して５０モル％以下、より好ましくは４０モル％以下の範囲で含んでもよいが、Ｒ23ＳｉＯ1/2単位とＳｉＯ2単位とのモル比［Ｒ23ＳｉＯ1/2／ＳｉＯ2］が０．５〜１．５、特に０．５〜１．３であるものを用いることが好ましい。このモル比が０．５より小さいとシリコーンゴムの強度が低下する場合があり、１．５より大きいとオルガノポリシロキサンとの相溶性が低下し、配合が困難になる場合がある。
【００５０】
更に、シリコーン樹脂質共重合体は１×１０-4〜５×１０-3ｍｏｌ／ｇ、特に２×１０-4〜３×１０-3ｍｏｌ／ｇのビニル基等のアルケニル基を含有することが好ましい。アルケニル基含有量が１×１０-4ｍｏｌ／ｇより少ないとシリコーンゴムの強度が低下する場合があり、５×１０-3ｍｏｌ／ｇより多いとゴムが硬くて脆くなるおそれがある。
【００５１】
なお、シリコーン樹脂質共重合体は、通常、クロロシランやアルコキシシランを当該技術において周知の方法で加水分解することにより製造することができる。
【００５２】
このシリコーン樹脂質共重合体の配合量は、オルガノポリシロキサン１００質量部に対して２０〜２００質量部、特に３０〜１５０質量部が好ましい。２０質量部未満では充分なゴムの強度が得られない場合があり、２００質量部を超えるとゴムが硬くて脆くなるおそれがある。
【００５３】
絶縁性シリコーンゴム組成物の硬化剤（ｃ）は、導電性シリコーンゴム組成物の（Ｃ）成分で例示した硬化剤と同じものを使用することができ、その配合量も同様とすることができるが、シリコーン樹脂質共重合体を配合する場合のオルガノハイドロジェンポリシロキサンの配合量は、上記主剤であるオルガノポリシロキサン及びシリコーン樹脂質共重合体のアルケニル基１モルに対してオルガノハイドロジェンポリシロキサンのＳｉＨ基が０．５〜５モル、特に１〜３モルとなる量であることが好ましく、また白金族金属系触媒の配合量は、上記主剤であるオルガノポリシロキサンとオルガノハイドロジェンポリシロキサンとシリコーン樹脂質共重合体の合計質量に対し、白金族金属量に換算して０．５〜１，０００ｐｐｍ、特に１〜５００ｐｐｍの範囲で使用することが好ましい。
【００５４】
この絶縁性シリコーンゴム組成物には、補強性シリカやシリコーン樹脂質共重合体等の補強性充填剤以外にアルミナ、水酸化アルミニウム、窒化ホウ素等の熱伝導性フィラー、着色顔料等の充填剤、耐熱性向上剤、難燃性向上剤、受酸剤などの各種添加剤やフッ素系の離型剤、あるいは補強性シリカ分散剤として各種アルコキシシラン、ジフェニルシランジオール、カーボンファンクショナルシラン、シラノール基含有シロキサンなどを本発明の目的を損なわない範囲で添加してもよい。
【００５５】
絶縁性シリコーンゴム組成物の配合方法としては、上記成分を二本ロール、ニーダー、バンバリーミキサー、プラネタリーミキサー等の混合機を用いて混練りすればよいが、一般的には硬化剤だけを使用する直前に添加することが好ましい。
【００５６】
硬化剤まで配合した絶縁性シリコーンゴム組成物は、流動性のあまりないミラブルタイプ、流動性のある液状タイプの何れであってもよく、導電性シリコーンゴム製電極パターンとの積層の際、電極パターンが工程フィルムから剥がれる不具合を防ぐには、低圧で成形できる液状タイプの方が適している。
ミラブルタイプの絶縁性シリコーンゴム組成物の場合、予め一定の厚さのシートに分出してから導電性シリコーンゴム製電極パターンと積層する。また、液状タイプの絶縁性シリコーンゴム組成物の場合、導電性シリコーンゴム製電極パターン上に所定量吐出してから枠体を設置し、プレス成形機等で加圧して厚さを均一にする。
【００５７】
絶縁性シリコーンゴム組成物は、加熱炉や熱プレス成形機により所定の温度まで加熱して熱硬化させる。絶縁性シリコーンゴム組成物を硬化する加熱条件としては、温度８０〜２５０℃、特に１００〜２００℃で時間３０秒〜２０分間、特に１〜１０分間とすることが好ましい。
【００５８】
ここで、加熱硬化した絶縁性シリコーンゴムの厚さは、０．０５〜１０ｍｍ、特に０．１〜５ｍｍであることが好ましい。絶縁性シリコーンゴムの厚さが薄すぎると導電性シリコーンゴム製電極パターンに高電圧を印加した際の耐電圧が不足する場合があり、厚すぎると静電チャックとしての吸着力が発現しない場合がある。
【００５９】
このように導電性シリコーンゴム製電極パターンと絶縁性シリコーンゴムを一体化し、電極パターンを固定してから工程フィルムを剥離する。更に、工程フィルムを剥離した剥離面の導電性シリコーンゴム製電極パターン上に、上記と同様に絶縁性シリコーンゴム組成物を積層してから、上記と同様に加熱して絶縁性シリコーンゴム組成物を硬化する。
なお、ここで用いる絶縁性シリコーンゴム組成物は、上記で成形した絶縁性シリコーンゴム組成物と同じものを用いてもよいし、組成の異なる絶縁性シリコーンゴム組成物を用いてもよい。
【００６０】
ここで、工程フィルムを剥離した剥離面の導電性シリコーンゴム製電極パターン上の絶縁性シリコーンゴムの厚さは、上記で成形した絶縁性シリコーンゴムの厚さと同様でよい。
【００６１】
以上の製造方法により、導電性シリコーンゴム製電極パターンを絶縁性シリコーンゴムの内部に埋設させたオールシリコーンゴム製静電チャックを得ることができる。
【００６２】
内部の導電性シリコーンゴム製電極パターンを双極構造にし、極性の異なる電圧を印加できるようにすると、静電チャックとして働き、クーロン力やジャンセン・ラーベック力により導電性あるいは半導電性のウエハ等の基板を吸着できる。電極パターンをより細密にして電極の幅と電極間の距離をなるべく小さくし表面の電界を不均一にすると、グラディエント力により絶縁性のガラスや樹脂製の基板を吸着できるようになる。また本静電チャックは、オールシリコーンゴム製でゴムとしての伸縮性があり、基板を吸着させた状態で静電チャックを伸張しても吸着を維持できる。特にカーボンブラックを配合した導電性シリコーンゴム製電極パターンは、伸張時の抵抗上昇が小さいので吸着力が低下しない。
【実施例】
【００６３】
以下、実施例及び比較例を示し、本発明を具体的に説明するが、本発明はこれらの実施例によって制限されるものではない。
【００６４】
［実施例１、２］
ジメチルシロキサン単位９９．６モル％、メチルビニルシロキサン単位０．４モル％からなり、両末端がトリメチルシロキシ基で封鎖された、平均重合度８，０００のメチルビニルポリシロキサン１００質量部に、カーボンブラックとしてアセチレンブラック６０質量部を加圧ニーダーで配合し、混練り均一化し、コンパウンドを作製した。このコンパウンド１００質量部に対し、塩化白金酸のビニルシロキサン錯体（白金含有量１質量％）０．１質量部、白金触媒の制御剤であるエチニルシクロヘキサノール０．０５質量部、及び下記式（２）
（ＣＨ3）3ＳｉＯ［（ＣＨ3）2ＳｉＯ］18［（ＣＨ3）ＨＳｉＯ］20Ｓｉ（ＣＨ3）3 
（２）
で示されるメチルハイドロジェンポリシロキサン２質量部を添加し、二本ロールでよく混練りして未硬化の導電性シリコーンゴム組成物を調製した。
この導電性シリコーンゴム組成物をカレンダー成形機により厚さ０．２ｍｍに分出ししてから、ポリエチレンテレフタレート製の厚さ１００μｍの工程フィルムのブラスト面上に積層し、１６０℃の加熱炉の中を５分間通して導電性シリコーンゴム組成物を硬化させた。この導電性シリコーンゴムシートの体積抵抗率は０．０３Ω・ｍであった。
【００６５】
次に、カッティングプロッターを用いてポリエチレンテレフタレート製工程フィルムはカットせず、導電性シリコーンゴムシートのみを図１の電極幅０．６ｍｍ、電極間０．５ｍｍの双極構造の櫛刃電極パターン形状（実施例１）、及び図２の電極幅０．５ｍｍ、電極間０．３５ｍｍの双極構造の櫛刃電極パターン形状（実施例２）にカットした。電極間や電極パターン外周部の不要な導電性シリコーンゴム部分をポリエチレンテレフタレート製工程フィルムから剥離して除去し、導電性シリコーンゴム製電極パターンを作製した。
【００６６】
シリコーン樹脂質共重合体配合の液状の絶縁性シリコーンゴム材料ＫＥ−１９３５Ａ／Ｂ［商品名、信越化学工業（株）製］のＡとＢを１：１の比率で混合してから混入した空気を脱泡し、未硬化の絶縁性シリコーンゴム組成物を調製した。この絶縁性シリコーンゴム組成物を工程フィルム上の導電性シリコーンゴム製電極パターン上に所定量吐出してから、厚さ０．７ｍｍのステンレススチール製の枠体内に設置し、上からポリエチレンテレフタレート製の厚さ１００μｍのフィルムのブラスト面側を載せ、それらの上下を２枚の厚さ３ｍｍのステンレススチール板で挟んだ。次に、５０ｔ熱プレス成形機を用いて圧力３ＭＰａ、温度１２０℃の条件で１０分間加圧・加熱することで絶縁性シリコーンゴム組成物を硬化させてから両面のポリエチレンテレフタレート製フィルムを剥離し、導電性シリコーンゴム製電極パターンとの絶縁性シリコーンゴムを一体化した。この絶縁性シリコーンゴムの導電性シリコーンゴム製電極パターン上の厚さは０．５ｍｍであった。
【００６７】
補強性シリカ配合のミラブルタイプの絶縁性シリコーンゴム材料ＫＥ−５６１−Ｕ［商品名、信越化学工業（株）製］１００質量部に、硬化剤として有機過酸化物ペーストＣ−８［商品名、信越化学工業（株）製］２質量部を添加し、二本ロールで混練り後、厚さ０．２ｍｍに分出ししてから、ポリエチレンテレフタレート製の厚さ１００μｍのフィルムのブラスト面上に積層し、未硬化の絶縁性シリコーンゴム組成物シートを調製した。
この絶縁性シリコーンゴム組成物シートを先の一体品の導電性シリコーンゴム製電極パターン面上に貼り合せてから、５０ｔ熱プレス成形機を用いて圧力５ＭＰａ、温度１６０℃の条件で１０分間加圧・加熱することで絶縁性シリコーンゴム組成物を硬化させた。ポリエチレンテレフタレート製フィルムを剥離し、乾燥機中で温度２００℃、４時間熱処理し、揮発成分を除去してから、図１及び図２のＡとＢ位置の絶縁性シリコーンゴムに穴を開け、導電性シリコーンゴム面を露出させた。
以上の工程で、厚さ０．２ｍｍと厚さ０．５ｍｍの絶縁性シリコーンゴムの中に導電性シリコーンゴム製電極パターンが埋設されたオールシリコーンゴム製の簡易的な静電チャックを作製した。
【００６８】
［実施例３］
シリコーン樹脂質共重合体配合の液状の絶縁性シリコーンゴム材料ＫＥ−１９３４Ａ／Ｂ［商品名、信越化学工業（株）製］のＡとＢを１：１の比率で混合した１００質量部に、導電性フィラーとしてガラスビーズに銀を被覆したシルバーガラスビーズＳ−５０００−Ｓ３［商品名、ポッターズ・バロティーニ（株）製］２５０質量部を添加混合して液状の未硬化の導電性シリコーンゴム組成物を調製した。
この導電性シリコーンゴム組成物を脱泡してから、ポリエチレンテレフタレート製の厚さ１００μｍの工程フィルムのブラスト面上に所定量吐出した。厚さ０．２ｍｍのステンレススチール製の枠体をセットし、上からポリエチレンテレフタレート製の厚さ１００μｍのフィルムのツヤ面側を載せ、それらの上下を２枚の厚さ３ｍｍのステンレススチール板で挟んだ。５０ｔ熱プレス成形機を用いて圧力５ＭＰａ、温度１２０℃の条件で１０分間加圧・加熱することで導電性シリコーンゴム組成物を硬化させてから、ツヤ面側のポリエチレンテレフタレート製フィルムを剥離した。この導電性シリコーンゴムシートの厚さは０．２ｍｍであり、体積抵抗率は０．０００１Ω・ｍであった。
【００６９】
次に、カッティングプロッターを用いてポリエチレンテレフタレート製工程フィルムはカットせず、導電性シリコーンゴムシートを図１の電極幅０．６ｍｍ、電極間０．５ｍｍの双極構造の櫛刃電極パターン形状にカットした。電極間や電極パターン外周部の不要な導電性シリコーンゴム部分をポリエチレンテレフタレート製工程フィルムから剥離して除去し、導電性シリコーンゴム製電極パターンを作製した。
【００７０】
導電性シリコーンゴム製電極パターンの作製以外は実施例１、２と同様な工程で、厚さ０．２ｍｍと厚さ０．５ｍｍの絶縁性シリコーンゴムの中に導電性シリコーンゴム製電極パターンが埋設されたオールシリコーンゴム製の簡易的な静電チャックを作製した。
【００７１】
［比較例１］
絶縁性シリコーンゴム材料ＫＥ−５６１−Ｕ［前出］１００質量部に、硬化剤として有機過酸化物ペーストＣ−８［前出］２質量部を添加し、二本ロールで混練り後、厚さ０．５ｍｍに分出ししてから、ポリエチレンテレフタレート製の厚さ１００μｍのフィルムのブラスト面上に積層し、未硬化の絶縁性シリコーンゴム組成物シートを調製した。
この絶縁性シリコーンゴム組成物シートを厚さ０．５ｍｍのステンレススチール製の枠体内に設置し、上からポリエチレンテレフタレート製の厚さ１００μｍのフィルムのツヤ面側を載せ、それらの上下を２枚の厚さ３ｍｍのステンレススチール板で挟んだ。次に、５０ｔ熱プレス成形機を用いて圧力５ＭＰａ、温度１６０℃の条件で１０分間加圧・加熱することで絶縁性シリコーンゴム組成物を硬化させてから両面のポリエチレンテレフタレート製フィルムを剥離し、絶縁性シリコーンゴムシートを得た。
【００７２】
この絶縁性シリコーンゴムシートのツヤ面上に、図１のパターン形状の１５０メッシュのスクリーン印刷版を用いて、実施例３で調製した液状の未硬化の導電性シリコーンゴム組成物をスクリーン印刷してから、１２０℃の乾燥機中に１０分間放置して導電性シリコーンゴム組成物を硬化し、厚さ０．０４ｍｍの導電性シリコーンゴム製電極パターンを作製した。この導電性シリコーンゴムの体積抵抗率は０．０００２Ω・ｍであった。加圧・加熱して成形すると電極パターンが崩れるため無加圧で加熱したので、実施例３の導電性シリコーンゴムの体積抵抗率より高くなった。また、電極パターンの外周にはメッシュ痕の微細な凹凸が見られた。この凸部の突起部から放電が起き電極間の耐電圧が低下するおそれがある。
【００７３】
絶縁性シリコーンゴム材料ＫＥ−５６１−Ｕ［前出］１００質量部に、硬化剤として有機過酸化物ペーストＣ−８［前出］２質量部を添加し、二本ロールで混練り後、厚さ０．２ｍｍに分出ししてから、ポリエチレンテレフタレート製の厚さ１００μｍのフィルムのブラスト面上に積層し、未硬化の絶縁性シリコーンゴム組成物シートを調製した。
この絶縁性シリコーンゴム組成物シートを、実施例１、２と同様な工程で導電性シリコーンゴム製電極パターン面上に貼り合わせ、加圧・加熱硬化し、厚さ０．２ｍｍと厚さ０．５ｍｍの絶縁性シリコーンゴムの中に導電性シリコーンゴム製電極パターンが埋設されたオールシリコーンゴム製の簡易的な静電チャックを作製した。
【００７４】
［比較例２］
絶縁性シリコーンゴム材料ＫＥ−５６１−Ｕ［前出］１００質量部に、硬化剤として有機過酸化物ペーストＣ−８［前出］２質量部を添加し、二本ロールで混練り後、厚さ０．５ｍｍに分出ししてから、ポリエチレンテレフタレート製の厚さ１００μｍのフィルムのブラスト面上に積層し、未硬化の絶縁性シリコーンゴム組成物シートを調製した。
厚さ４０μｍの電解銅箔にプライマーＮｏ．３４Ｔ［商品名、信越化学工業（株）製］を塗布し、室温で３０分風乾した。未硬化の絶縁性シリコーンゴム組成物シートを銅箔のプライマー塗布面に貼り合わせ、５０ｔ熱プレス成形機を用いて圧力５ＭＰａ、温度１６０℃の条件で１０分間加圧・加熱することで絶縁性シリコーンゴム組成物を硬化し、銅箔と一体化してから、ポリエチレンテレフタレート製フィルムを剥離した。
次に図１に示すパターン形状で銅箔にレジストを塗布してからレジストのない銅箔を化学エッチングにより除去した。レジストを洗浄除去し、絶縁性シリコーンゴムシート上に銅箔製電極パターンを形成した。
【００７５】
絶縁性シリコーンゴム材料ＫＥ−５６１−Ｕ［前出］１００質量部に、硬化剤として有機過酸化物ペーストＣ−８［前出］２質量部を添加し、二本ロールで混練り後、厚さ０．２ｍｍに分出ししてから、ポリエチレンテレフタレート製の厚さ１００μｍのフィルムのブラスト面上に積層し、未硬化の絶縁性シリコーンゴム組成物シートを調製した。
前記絶縁性シリコーンゴムシート上の銅箔製電極パターン表面にプライマーＮｏ．３４Ｔ［前出］を塗布し、室温で３０分風乾してから、未硬化の絶縁性シリコーンゴム組成物シートを貼り合わせ、５０ｔ熱プレス成形機を用いて圧力５ＭＰａ、温度１６０℃の条件で１０分間加圧・加熱することで絶縁性シリコーンゴム組成物を硬化し、ポリエチレンテレフタレート製フィルムを剥離した。乾燥機中で温度２００℃、４時間熱処理し、揮発成分を除去してから、図１のＡとＢ位置の絶縁性シリコーンゴムに穴を開け、銅箔面を露出させた。
以上の工程で、厚さ０．２ｍｍと厚さ０．５ｍｍの絶縁性シリコーンゴムの中に銅箔製電極パターンが埋設された簡易的な静電チャックを作製した。
【００７６】
［吸着力の発現度合いの評価方法］
直流電源から各静電チャックのＡの端子部に直流電圧＋２ｋＶを、Ｂの端子部に直流電圧−２ｋＶを印加して、厚さ５０μｍの銅箔（導電性被着体）及び厚さ５０μｍのポリエチレンテレフタレート（ＰＥＴ）製フィルム（絶縁性被着体）に対する吸着力の発現度合いを厚さ０．２ｍｍの絶縁性シリコーンゴム面側と厚さ０．５ｍｍの絶縁性シリコーンゴム面側それぞれについて確認し、下記基準で評価した。更に、各静電チャックをＡ−Ｂの方向に５０％伸張した状態で保持し、同様に吸着力の発現度合いを確認し、下記基準で評価した。結果を表１及び表２に示す。
◎：強い吸着力が発現
○：吸着力が発現
△：弱い吸着力が発現
×：吸着力が発現しない
【００７７】
【表１】
2015079863.tif 000003
【００７８】
【表２】
2015079863.tif 000004
【００７９】
実施例１と実施例２の静電チャックの厚さ５０μｍのポリエチレンテレフタレート製フィルムに対する吸着力は、実施例２の方が僅かに強く発現した。
実施例３及び比較例１の電極パターンの導電性シリコーンゴムに導電性フィラーとしてシルバーガラスビーズを用いた静電チャックは、伸張すると導電性フィラー同士の接触が離れ、体積抵抗率が上昇し、吸着力が発現しなくなった。
比較例２の銅箔製電極パターンを用いた静電チャックは、Ａ−Ｂの方向に僅かに伸張するが、５０％伸張はできなかった。
【図１】
2015079863.tif 000005
【図２】
2015079863.tif 000006